(57)【要約】【課題】  長期の印字においても、規制ブレードへのトナー融着がなく、凝集が抑制された一成分現像剤用トナーの製造方法を提供する。【解決手段】  トナーの製造方法は、超音波振動を付与して揮発性液体に架橋樹脂微粒子を分散させた噴霧液体を、粉体流路内で流動状態にあるトナー母粒子に対して噴霧することにより、トナー母粒子表面に架橋樹脂微粒子を付着させて架橋樹脂微粒子付着トナーを形成させる噴霧工程と、  前記架橋樹脂微粒子付着トナーに衝撃を加えてトナー母粒子表面に架橋樹脂微粒子を固着させて架橋樹脂微粒子固着トナーを形成させる架橋樹脂微粒子固定化工程とを含む。【選択図】      図１
2011070035.tif 000002
【特許請求の範囲】
【請求項１】
超音波振動を付与して揮発性液体に架橋樹脂微粒子を分散させた噴霧液体を、粉体流路内で流動状態にあるトナー母粒子に対して噴霧することにより、トナー母粒子表面に架橋樹脂微粒子を付着させて架橋樹脂微粒子付着トナーを形成させる噴霧工程と、
前記架橋樹脂微粒子付着トナーに衝撃を加えてトナー母粒子表面に架橋樹脂微粒子を固着させて架橋樹脂微粒子固着トナーを形成させる架橋樹脂微粒子固定化工程とを含むことを特徴とする一成分現像剤用トナーの製造方法。
【請求項２】
前記架橋樹脂微粒子固定化工程において、回転軸と該回転軸に放射状に設けられる回転羽根とを備える回転攪拌手段を用いて、前記架橋樹脂微粒子付着トナーに前記衝撃を加えることを特徴とする請求項１に記載の一成分現像剤用トナーの製造方法。
【請求項３】
前記噴霧工程では、前記噴霧液体を貯留する噴霧液体貯留部と、前記噴霧液体を粉体流路内に供給するノズルと、該ノズルに所定量の前記噴霧液体を供給する送液ポンプと、前記噴霧液体に超音波振動を付与する超音波振動子とを備える噴霧手段を用いて、前記噴霧液体を噴霧し、
前記噴霧液体貯留部が、攪拌手段を備え、噴霧液体が前記攪拌手段により攪拌された状態で噴霧液体貯留部に貯留されていることを特徴とする請求項１または２に記載の一成分現像剤用トナーの製造方法。
【請求項４】
前記架橋樹脂微粒子が、メラミン樹脂粒子であることを特徴とする請求項１〜３のいずれか１項に記載の一成分現像剤用トナーの製造方法。
【発明の詳細な説明】
【技術分野】
【０００１】
本発明は、一成分現像剤用トナーの製造方法に関する。
【背景技術】
【０００２】
近年、画像形成装置は高速化及び長寿命化が進み、フルカラーの画像形成には非磁性一成分現像方式が採用されている。一成分現像方式による画像形成では、感光体に近接して配置される現像ローラと、現像ローラにトナーを供給する供給ローラと、現像ローラに当接して現像ローラの周面のトナーに対し薄層化及び電荷付与を行う規制ブレードとを備えた現像装置を用いる。この現像方式において、感光体の表面に形成された静電潜像を適正に顕像化するためには、現像ローラ上に常に安定したトナーの薄層を形成させる必要がある。
【０００３】
フルカラー画像形成用のトナーに用いられる結着樹脂は軟化点が低いため、黒用トナーよりも規制ブレードにトナーが融着または固着し易い。規制ブレードにトナーが融着または固着すると、現像ローラの周面に均一なトナーの薄層が形成されず、画像上に白筋等が発生して画質の低下を招くという問題がある。また、トナーに十分な電荷が付与されず、画像に下地カブリを発生したり、画像形成装置内にトナーが飛散する等の問題を生じる。
【０００４】
このような問題に対し、特許文献１には、熱硬化性の樹脂微粒子を外添剤として含むことによって、規制ブレードへの融着が抑制されたトナーが開示されている。
【先行技術文献】
【特許文献】
【０００５】
【特許文献１】特開２００１−１６６５３３号公報
【発明の概要】
【発明が解決しようとする課題】
【０００６】
しかしながら、樹脂微粒子を外添剤として添加した場合、樹脂微粒子のトナー母粒子への付着力が十分でなく、トナーを一成分現像剤として長期間使用した場合、樹脂微粒子がトナー母粒子から外れることにより、規制ブレードへのトナー融着や帯電性の変動が発生するという問題がある。
【０００７】
本発明の目的は、長期の印字においても、規制ブレードへのトナー融着がなく、凝集が抑制された一成分現像剤用トナーの製造方法を提供することである。
【課題を解決するための手段】
【０００８】
本発明は、超音波振動を付与して揮発性液体に架橋樹脂微粒子を分散させた噴霧液体を、粉体流路内で流動状態にあるトナー母粒子に対して噴霧することにより、トナー母粒子表面に架橋樹脂微粒子を付着させて架橋樹脂微粒子付着トナーを形成させる噴霧工程と、
前記架橋樹脂微粒子付着トナーに衝撃を加えてトナー母粒子表面に架橋樹脂微粒子を固着させて架橋樹脂微粒子固着トナーを形成させる架橋樹脂微粒子固定化工程とを含むことを特徴とする一成分現像剤用トナーの製造方法である。
【０００９】
また本発明は、前記架橋樹脂微粒子固定化工程において、回転軸と該回転軸に放射状に設けられる回転羽根とを備える回転攪拌手段を用いて、前記架橋樹脂微粒子付着トナーに前記衝撃を加えることを特徴とする。
【００１０】
また本発明は、前記噴霧工程では、前記噴霧液体を貯留する噴霧液体貯留部と、前記噴霧液体を粉体流路内に供給するノズルと、該ノズルに所定量の前記噴霧液体を供給する送液ポンプと、前記噴霧液体に超音波振動を付与する超音波振動子とを備える噴霧手段を用いて、前記噴霧液体を噴霧し、
前記噴霧液体貯留部が、攪拌手段を備え、噴霧液体が前記攪拌手段により攪拌された状態で噴霧液体貯留部に貯留されていることを特徴とする。
また本発明は、前記架橋樹脂微粒子が、メラミン樹脂粒子であることを特徴とする。
【発明の効果】
【００１１】
本発明によれば、架橋樹脂微粒子を分散させた揮発性液体をトナー母粒子に噴霧するので、トナー母粒子表面における架橋樹脂微粒子の移動を液体の表面張力により抑え、架橋樹脂微粒子を、トナー母粒子表面の凹部などに集中することなく、トナー母粒子表面全体に均一に付着させることができる。また、噴霧液体に超音波振動を付与することにより、架橋樹脂微粒子の凝集を抑制し、少ない添加量であってもトナー母粒子表面全体に架橋樹脂微粒子を均一に付着させ、固定することができる。その結果、規制ブレードへのトナー融着がなく、凝集が抑制され、かつ定着性に優れた一成分現像剤用トナーが得られる。
【００１２】
また本発明によれば、架橋樹脂微粒子固定化工程において、回転軸と該回転軸に放射状に設けられる回転羽根とを備える回転攪拌手段を用いて、架橋樹脂微粒子付着トナーに衝撃を加えるので、トナーが凝集することなく、トナー母粒子表面全体に架橋樹脂微粒子が均一に固定されたトナーを効率良く得ることができる。
【００１３】
また本発明によれば、噴霧液体貯留部が、攪拌手段を備え、噴霧液体が前記攪拌手段により攪拌された状態で噴霧液体貯留部に貯留されているので、架橋樹脂微粒子と揮発性液体の混合比を一定に保つことができる。その結果、トナー母粒子表面全体に架橋樹脂微粒子をより均一に付着させることができる。
【００１４】
また本発明によれば、架橋樹脂微粒子がメラミン樹脂粒子であるので、規制ブレードへのトナー融着が抑制され、帯電性に優れたトナーを得ることができる。
【図面の簡単な説明】
【００１５】
【図１】本発明のトナーの製造方法の手順の一例を示す工程図である。
【図２】本発明のトナーの製造方法で用いるトナーの製造装置２０１の構成を示す正面図である。
【図３】図２に示すトナーの製造装置２０１を切断面線Ａ２００―Ａ２００からみた概略断面図である。
【図４】二流体ノズル２０３ａの外側に超音波振動子２０３ｂを設けたノズルの正面図である。
【図５】粉体投入部２０６および粉体回収部２０７まわりの構成を示す側面図である。
【発明を実施するための形態】
【００１６】
１、トナーの製造方法
図１は、本発明のトナーの製造方法の手順の一例を示す工程図である。本発明のトナーの製造方法は、トナー母粒子作製工程Ｓ１と、噴霧液体調製工程Ｓ２と、架橋樹脂微粒子固着工程Ｓ３と、外添工程Ｓ４とを含む。
【００１７】
（１）トナー母粒子作製工程Ｓ１
トナー母粒子作製工程Ｓ１では、トナー母粒子を作製する。トナー母粒子は、結着樹脂および着色剤を含む粒子であり、その作製方法は特に限定されることなく、公知の方法によって作製することができる。トナー母粒子の作製方法としては、たとえば、粉砕法などの乾式法、懸濁重合法、乳化凝集法、分散重合法、溶解懸濁法、溶融乳化法などの湿式法が挙げられる。以下、粉砕法によってトナー母粒子を作製する方法を説明する。
【００１８】
粉砕法を用いるトナー母粒子の作製方法では、結着樹脂、着色剤およびその他の添加剤を含むトナー母粒子原料を、混合機で乾式混合した後、混練機によって溶融混練する。溶融混練によって得られる混練物を冷却固化し、冷却固化した固化物を粉砕機によって粉砕する。その後必要に応じて分級などの粒度調整を行い、トナー母粒子を得る。
【００１９】
混合機としては公知のものを使用でき、たとえば、ヘンシェルミキサ（商品名、三井鉱山株式会社製）、スーパーミキサ（商品名、株式会社カワタ製）、メカノミル（商品名、岡田精工株式会社製）などのヘンシェルタイプの混合装置、オングミル（商品名、ホソカワミクロン株式会社製）、ハイブリダイゼーションシステム（商品名、株式会社奈良機械製作所製）、コスモシステム（商品名、川崎重工業株式会社製）などが挙げられる。
【００２０】
混練機としては公知のものを使用でき、たとえば、二軸押出し機、三本ロール、ラボブラストミルなどの一般的な混練機を使用できる。さらに具体的には、たとえば、ＴＥＭ−１００Ｂ（商品名、東芝機械株式会社製）、ＰＣＭ−６５／８７、ＰＣＭ−３０（以上いずれも商品名、株式会社池貝製）などの１軸または２軸のエクストルーダ、ニーデックス（商品名、三井鉱山株式会社製）などのオープンロール方式の混練機が挙げられる。これらの中でも、オープンロール方式の混練機が好ましい。
【００２１】
粉砕機としては、たとえば、超音速ジェット気流を利用して粉砕するジェット式粉砕機、および高速で回転する回転子（ロータ）と固定子（ライナ）との間に形成される空間に固化物を導入して粉砕する衝撃式粉砕機が挙げられる。
【００２２】
分級には、遠心力による分級および風力による分級によって過粉砕トナー母粒子を除去できる公知の分級機を使用でき、たとえば、旋回式風力分級機（ロータリー式風力分級機）などを使用できる。
【００２３】
（トナー母粒子原料）
前述のように、トナー母粒子は、結着樹脂と着色剤とを含む。結着樹脂としては、特に限定されるものではなく、黒トナー用またはカラートナー用の公知の結着樹脂を使用することができ、たとえば、ポリスチレン、スチレン−アクリル酸エステル共重合樹脂などのスチレン系樹脂、ポリメチルメタクリレートなどのアクリル系樹脂、ポリエチレンなどのポリオレフィン系樹脂、ポリエステル、ポリウレタン、エポキシ樹脂などが挙げられる。また原料モノマー混合物に離型剤を混合し、重合反応を行って得られる樹脂を用いてもよい。結着樹脂は１種を単独で使用できまたは２種以上を併用できる。
【００２４】
これらの結着樹脂の中でも、ポリエステルは、透明性に優れ、トナー粒子に良好な粉体流動性、低温定着性および二次色再現性などを付与できるので、カラートナー用の結着樹脂に好適である。ポリエステルとしては公知のものを使用でき、たとえば多塩基酸と多価アルコールとの重縮合物などが挙げられる。
【００２５】
多塩基酸としては、ポリエステル用モノマーとして知られるものを使用でき、たとえば、テレフタル酸、イソフタル酸、無水フタル酸、無水トリメリト酸、ピロメリト酸、ナフタレンジカルボン酸などの芳香族カルボン酸類、無水マレイン酸、フマル酸、琥珀酸、アルケニル無水琥珀酸、アジピン酸などの脂肪族カルボン酸類、これら多塩基酸のメチルエステル化物などが挙げられる。多塩基酸は１種を単独で使用できまたは２種以上を併用できる。
【００２６】
多価アルコールとしても、ポリエステル用モノマーとして知られるものを使用でき、たとえば、エチレングリコール、プロピレングリコール、ブタンジオール、ヘキサンジオール、ネオペンチルグリコール、グリセリンなどの脂肪族多価アルコール類、シクロヘキサンジオール、シクロヘキサンジメタノール、水添ビスフェノールＡなどの脂環式多価アルコール類、ビスフェノールＡのエチレンオキサイド付加物、ビスフェノールＡのプロピレンオキサイド付加物などの芳香族系ジオール類などが挙げられる。多価アルコールは１種を単独で使用できまたは２種以上を併用できる。
【００２７】
多塩基酸と多価アルコールとの重縮合反応は常法に従って実施でき、たとえば、有機揮発性液体および重縮合触媒の存在下に、多塩基酸と多価アルコールとを接触させることによって行われ、生成するポリエステルの酸価、軟化温度などが所定の値になったところで終了する。これによって、ポリエステルが得られる。場合によって有機揮発性液体は用いなくてもよい。
【００２８】
多塩基酸の一部に、多塩基酸のメチルエステル化物を用いると、脱メタノール重縮合反応が行われる。この重縮合反応において、多塩基酸と多価アルコールとの配合比、反応率などを適宜変更することによって、たとえば、ポリエステルの末端のカルボキシル基含有量を調整でき、ひいては得られるポリエステルの特性を変えることができる。また、多塩基酸として無水トリメリト酸を用い、ポリエステルの主鎖中にカルボキシル基を導入することによっても、変性ポリエステルを得ることができる。あるいは、ポリエステルの主鎖および／または側鎖にカルボキシル基、スルホン酸基などの親水性基を結合させ、水中での自己分散性を付与したポリエステルも使用することができる。さらに、ポリエステルとアクリル樹脂とをグラフト化した樹脂も使用することができる。
【００２９】
結着樹脂は、ガラス転移温度が３０℃以上８０℃以下であることが好ましい。結着樹脂のガラス転移温度が３０℃未満であると、画像形成装置内部においてトナーが熱凝集しブロッキングが発生しやすくなり、保存安定性が低下するおそれがある。結着樹脂のガラス転移温度が８０℃を超えると、記録媒体へのトナーの定着性が低下し、定着不良が発生するおそれがある。
【００３０】
着色剤としては、黒色、黄色、橙色、赤色、紫色、青色、緑色および白色の着色剤が挙げられ、電子写真分野で常用される有機系染料、有機系顔料、無機系染料、無機系顔料などを使用できる。
【００３１】
黒色の着色剤としては、たとえば、カーボンブラック、酸化銅、二酸化マンガン、アニリンブラック、活性炭、非磁性フェライト、磁性フェライトおよびマグネタイトなどが挙げられる。
【００３２】
黄色の着色剤としては、たとえば、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５などが挙げられる。
【００３３】
橙色の着色剤としては、たとえば、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ、Ｃ．Ｉ．ピグメントオレンジ３１、Ｃ．Ｉ．ピグメントオレンジ４３などが挙げられる。
【００３４】
赤色の着色剤としては、たとえば、ベンガラ、カドミウムレッド、鉛丹、硫化水銀、カドミウム、パーマネントレッド４Ｒ、リソールレッド、ピラゾロンレッド、ウオッチングレッド、カルシウム塩、レーキレッドＣ、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００３５】
紫色の着色剤としては、たとえば、マンガン紫、ファストバイオレットＢ、メチルバイオレットレーキなどが挙げられる。
【００３６】
青色の着色剤としては、たとえば、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０などが挙げられる。
【００３７】
緑色の着色剤としては、たとえば、クロムグリーン、酸化クロム、ピクメントグリーンＢ、マイカライトグリーンレーキ、ファイナルイエローグリーンＧ、Ｃ．Ｉ．ピグメントグリーン７などが挙げられる。
【００３８】
白色の着色剤としては、たとえば、亜鉛華、酸化チタン、アンチモン白、硫化亜鉛などの化合物が挙げられる。
【００３９】
着色剤は１種を単独で使用でき、または２種以上の異なる色のものを併用できる。また同色であっても、２種以上を併用できる。着色剤の使用量は特に制限されないが、好ましくは結着樹脂１００重量部に対して５重量部以上２０重量部以下、さらに好ましくは５重量部以上１０重量部以下である。
【００４０】
着色剤は、結着樹脂中に均一に分散させるために、マスターバッチ化して用いてもよい。また２種以上の着色剤を複合粒子化して用いてもよい。複合粒子は、たとえば、２種以上の着色剤に適量の水、低級アルコールなどを添加し、ハイスピードミルなどの一般的な造粒機で造粒し、乾燥させることによって製造できる。マスターバッチおよび複合粒子は、乾式混合の際にトナー母粒子原料に混入される。
【００４１】
トナー母粒子には、結着樹脂および着色剤の他に電荷制御剤が含まれてもよい。電荷制御剤としては、この分野で常用される正電荷制御用および負電荷制御用の電荷制御剤を使用できる。
【００４２】
正電荷制御用の電荷制御剤としては、たとえば、ニグロシン染料、塩基性染料、４級アンモニウム塩、４級ホスホニウム塩、アミノピリン、ピリミジン化合物、多核ポリアミノ化合物、アミノシラン、ニグロシン染料およびその誘導体、トリフェニルメタン誘導体、グアニジン塩、アミジン塩などが挙げられる。
【００４３】
負電荷制御用の電荷制御剤としては、オイルブラック、スピロンブラックなどの油溶性染料、含金属アゾ化合物、アゾ錯体染料、ナフテン酸金属塩、サリチル酸およびその誘導体の金属錯体および金属塩（金属はクロム、亜鉛、ジルコニウムなど）、ホウ素化合物、脂肪酸石鹸、長鎖アルキルカルボン酸塩、樹脂酸石鹸などが挙げられる。電荷制御剤は１種を単独で使用できまたは必要に応じて２種以上を併用できる。電荷制御剤の使用量は特に制限されず広い範囲から適宜選択できるが、好ましくは、結着樹脂１００重量部に対して０．５重量部以上３重量部以下である。
【００４４】
また、トナー母粒子には、結着樹脂および着色剤の他に離型剤が含まれてもよい。離型剤としてはこの分野で常用されるものを使用でき、たとえば、パラフィンワックスおよびその誘導体、マイクロクリスタリンワックスおよびその誘導体などの石油系ワックス、フィッシャートロプシュワックスおよびその誘導体、ポリオレフィンワックス（ポリエチレンワックス、ポリプロピレンワックスなど）およびその誘導体、低分子量ポリプロピリンワックスおよびその誘導体、ポリオレフィン系重合体ワックス（低分子量ポリエチレンワックスなど）およびその誘導体などの炭化水素系合成ワックス、カルナバワックスおよびその誘導体、ライスワックスおよびその誘導体、キャンデリラワックスおよびその誘導体、木蝋などの植物系ワックス、蜜蝋、鯨蝋などの動物系ワックス、脂肪酸アミド、フェノール脂肪酸エステルなどの油脂系合成ワックス、長鎖カルボン酸およびその誘導体、長鎖アルコールおよびその誘導体、シリコン系重合体、高級脂肪酸などが挙げられる。誘導体には、酸化物、ビニル系モノマーとワックスとのブロック共重合物、ビニル系モノマーとワックスとのグラフト変性物などが含まれる。
【００４５】
離型剤の使用量は特に制限されず広い範囲から適宜選択できるが、好ましくは結着樹脂１００重量部に対して０．２重量部以上２０重量部以下、さらに好ましくは０．５重量部以上１０重量部以下である。
【００４６】
トナー母粒子の体積平均粒子径は、４μｍ以上８μｍ以下であることが好ましい。トナー母粒子の体積平均粒子径が４μｍ以上８μｍ以下であると、高精細な画像を長期にわたって安定して形成することができる。またトナー母粒子をこの範囲内に小粒径化することによって、付着量が少なくても高い画像濃度が得られ、トナー消費量を削減することができる。トナー母粒子の体積平均粒子径が４μｍ未満であると、トナー母粒子の粒径が小さいため、高帯電化および低流動化するおそれがある。トナーが高帯電化、低流動化すると、感光体にトナーを安定して供給できなくなり、地肌かぶりおよび画像濃度の低下などが発生するおそれがある。トナー母粒子の体積平均粒子径が８μｍを超えると、トナー母粒子の粒径が大きいため、形成画像におけるトナーの表面上の架橋樹脂微粒子占有率が高くなり、粒状性の著しい画像となり、高精細な画像を得られない。またトナー母粒子の粒径が大きくなることによって比表面積が減少し、トナーの帯電量が小さくなる。トナーの帯電量が小さくなると、トナーが感光体に安定して供給されず、トナー飛散による機内汚染が発生するおそれがある。
【００４７】
（２）噴霧液体調製工程Ｓ２
噴霧液体調製工程Ｓ２では、揮発性液体と架橋樹脂微粒子とを混合し噴霧液体を調製する。
【００４８】
（揮発性液体）
揮発性液体は、トナー母粒子を溶解せず可塑化させる効果を有し、かつ、蒸発し易い液体である必要がある。このような液体としては、低級アルコールを含む液体が挙げられる。低級アルコールとしては、たとえば、メタノール、エタノール、プロパノール、ブタノールが挙げられ、分子中の炭素の数が４個以下のアルコールがより好ましい。このようなアルコールは粘度が低く、噴霧手段から噴霧される際、噴霧液滴径が粗大化することがないため、噴霧液滴径が均一で微細な液体の噴霧が可能となる。
【００４９】
また、低級アルコールのみではノズルの目詰りが生じやすいため、低級アルコールよりも液体保持性の高い揮発性液体を混合して用いることもできる。このような揮発性液体としては、水、オクタノール、デシルアルコール、ジエチレングリコール、グリセリン、ポリエチレングリコール、フェノール、ベンジルアルコール、メチルベンジルアルコールなどのアルコール類、アセトン、メチルエチルケトン、メチルブチルケトン、メチルイソブチルケトン、ジエチルケトンなどのケトン類、メチルエチルエーテル、ジエチルエーテル、メチルブチルエーテル、メチルイソブチルエーテル、ジメチルエーテル、ジイソプロピルエーテル、オクチルフェニルエーテルなどのエーテル類、酢酸メチル、酢酸エチル、オレイン酸エチル、アクリル酸エチル、メタクリル酸メチル、コハク酸ジブチル、フタル酸ジエチル、酒石酸ジエチル、パルミチン酸エチル、ジオクチルフタレートなどのエステル類などが挙げられる。
【００５０】
（架橋樹脂微粒子）
架橋樹脂微粒子としては、従来公知のものを使用でき、たとえば、メラミン樹脂、アクリル樹脂、アミド樹脂などを微粒子化したものが挙げられる。ここで、メラミン樹脂は、網目状に重合された架橋構造を有する樹脂である。また、アクリル樹脂、アミド樹脂は、たとえば、トリアクリルモノマーやジビニルモノマーなどの直鎖状高分子を架橋剤などにより架橋させ、架橋構造を有する樹脂としたものである。
【００５１】
これらの中でも、耐久性、耐湿性の点から規制ブレードへのトナー融着や帯電性の変動に対して優れた効果を発揮するメラミン樹脂が特に好ましい。
【００５２】
架橋樹脂微粒子の１次粒子の個数平均粒径は、０．１μｍ以上２μｍ以下であることが好ましい。このような大粒径の架橋樹脂微粒子がトナー母粒子に添加され、トナー母粒子表面に固定化されることによって、スペーサ効果を長期にわたって維持することができる。スペーサ効果とは、トナー粒子同士の付着力、トナーとキャリアとの付着力、およびトナーと各種部材との付着力を低減させることによる、現像性、転写性およびクリーニング性を向上させる効果、あるいは、小粒径外添剤の埋没を抑制することによる、トナー性能を維持する効果などである。十分なスペーサ効果により、トナーが熱によって金属規制ブレードへ融着することを防止できる。架橋樹脂微粒子の１次粒子の個数平均粒径が０．１μｍ未満であると、上記のようなスペーサ効果を発揮できないおそれがある。また、個数平均粒径が２μｍを超えると、架橋樹脂微粒子がトナーに十分固着できないおそれがある。
【００５３】
トナー表面における架橋樹脂微粒子の占有率は、１％以上１５％以下であることが好ましい。トナー表面における架橋樹脂微粒子の占有率が１％未満であると、トナーが熱によって金属規制ブレードへ融着することを防止できなくなり、また、占有率が１５％を超えると、トナーの定着性が低下する。
【００５４】
噴霧液体の調製は、たとえば前記例示した揮発性液体に架橋樹脂微粒子を添加し、スターラ、超音波式ホモジナイザーなどを用いて、架橋樹脂微粒子を揮発性液体中に溶解または分散させることによって行われる。
【００５５】
噴霧液体は、架橋樹脂微粒子を分散させる揮発性液体１００重量部に対して、５重量部以上３０重量部以下の架橋樹脂微粒子を含むことが好ましい。このような割合で揮発性液体と架橋樹脂微粒子とを含むことにより、噴霧液体の粘度が好適となり、噴霧手段による噴霧液体の噴霧が容易となり、噴霧液体の噴霧により軟化したトナー母粒子表面の状態を好適に保持することができる。架橋樹脂微粒子の割合が５重量部未満であると、揮発性液体の量が多いためトナー母粒子表面が軟化し過ぎるおそれがあり、また、揮発性液体を除去するための時間が長くなる。架橋樹脂微粒子の割合が３０重量部を超えると、噴霧液体の粘度が高くなり、噴霧手段のノズルが目詰まりするなどの問題が生じ、液体の噴霧が困難となるおそれがある。
【００５６】
（３）架橋樹脂微粒子固着工程Ｓ３
＜トナーの製造装置＞
図２は、本発明のトナーの製造方法で用いるトナーの製造装置２０１の構成を示す正面図である。図３は、図２に示すトナーの製造装置２０１を切断面線Ａ２００―Ａ２００からみた概略断面図である。
【００５７】
架橋樹脂微粒子固着工程Ｓ３では、たとえば図２に示すトナーの製造装置２０１を用い、噴霧液体調製工程Ｓ２で調製した噴霧液体を、トナー母粒子作製工程Ｓ１で作製したトナー母粒子に対して噴霧し、トナー母粒子の表面に架橋樹脂微粒子を付着させ、前記装置内での循環と攪拌との相乗効果による衝撃力で、トナー母粒子の表面に架橋樹脂微粒子を固定化する。
【００５８】
トナーの製造装置２０１は回転撹拌装置であり、粉体流路２０２と、噴霧手段２０３と、回転撹拌手段２０４と、図示しない温度調整用ジャケットと、粉体投入部２０６と、粉体回収部２０７とを含んで構成される。回転撹拌手段２０４と、粉体流路２０２とは循環手段を構成する。
【００５９】
（粉体流路）
粉体流路２０２は、撹拌部２０８と、粉体流過部２０９とから構成される。撹拌部２０８は、内部空間を有する円筒形状の容器状部材である。回転撹拌室である撹拌部２０８には、開口部２１０、２１１が形成される。開口部２１０は、撹拌部２０８の軸線方向一方側の面２０８ａにおける略中央部において、撹拌部２０８の面２０８ａを含む側壁を厚み方向に貫通するように形成される。また、開口部２１１は、撹拌部２０８の前記軸線方向一方側の面２０８ａに垂直な側面２０８ｂにおいて、撹拌部２０８の側面２０８ｂを含む側壁を厚み方向に貫通するよう形成される。循環管である粉体流過部２０９は、一端が開口部２１０と接続され、他端が開口部２１１と接続される。これによって撹拌部２０８の内部空間と粉体流過部２０９の内部空間とが連通され、粉体流路２０２が形成される。この粉体流路２０２を、トナー母粒子および気体が流過する。粉体流路２０２は、トナー母粒子が流動する方向である粉体流動方向が一定となるよう設けられる。
【００６０】
粉体流路２０２内の温度は、トナー母粒子のガラス転移温度以下に設定され、３０℃以上トナー母粒子のガラス転移温度以下であることが好ましい。粉体流路２０２内の温度は、トナー母粒子の流動により、どの部分においてもほぼ均一となる。流路内の温度がトナー母粒子のガラス転移温度を超えると、トナー母粒子が軟化し過ぎ、トナー母粒子の凝集が発生するおそれがある。また温度が３０℃未満であると、分散液の乾燥速度が遅くなり生産性が低下する。したがってトナー母粒子の凝集を防止するために、粉体流路２０２および後述の回転撹拌手段２０４の温度を３０℃以上トナー母粒子のガラス転移温度以下に維持する必要がある。そのため、内径が粉体流路管の外径よりも大きい、後述の温度調整用ジャケットを粉体流路２０２および回転撹拌手段２０４の外側の少なくとも一部に配設する。
【００６１】
（回転撹拌手段）
回転撹拌手段２０４は、回転軸部材２１８と、円盤状の回転盤２１９と、複数の撹拌羽根２２０とを含む。回転軸部材２１８は、撹拌部２０８の軸線に一致する軸線を有しかつ撹拌部２０８の軸線方向他方側の面２０８ｃに、面２０８ｃを含む側壁を厚み方向に貫通するように形成される貫通孔２２１に挿通されるように設けられ、図示しないモータにより軸線回りに回転する円柱棒状部材である。回転盤２１９は、その軸線が回転軸部材２１８の軸線に一致するように回転軸部材２１８に支持され、回転軸部材２１８の回転に伴い回転する円盤状部材である。複数の撹拌羽根２２０は、回転盤２１９の周縁部分により支持され、回転盤２１９の回転に伴い回転する。
【００６２】
回転撹拌手段２０４の最外周の周速度は、３０ｍ／ｓｅｃ以上に設定されるのが好ましく、５０ｍ／ｓｅｃ以上に設定されるのがさらに好ましい。回転撹拌手段２０４の最外周とは、回転撹拌手段２０４の回転軸部材２１８が延びる方向に垂直な方向において、回転軸部材２１８の軸線との距離がもっとも長い回転撹拌手段２０４の部分２０４ａである。回転時の回転撹拌手段２０４の最外周における周速が３０ｍ／ｓｅｃ以上であることによって、トナー母粒子を孤立流動させることができる。最外周における周速度が３０ｍ／ｓｅｃ未満であると、トナー母粒子を孤立流動させることができないためトナー母粒子表面に均一に架橋樹脂微粒子を固定することができなくなる。
【００６３】
（噴霧手段）
噴霧手段２０３は、粉体流路２０２の外壁に形成される開口に挿通されて設けられ、粉体流過部２０９において、トナー母粒子の流動方向における開口部２１１に最も近い側の粉体流過部に設けられる。噴霧手段２０３は、揮発性液体とトナー母粒子表面に付着させる架橋樹脂微粒子とを含む噴霧液体をトナー母粒子に向けて噴霧する。噴霧液体に続いて揮発性液体のみをトナー母粒子に向けて噴霧してもよい。噴霧手段２０３は、噴霧液体を貯留する噴霧液体貯留部と、キャリアガスを供給するキャリアガス供給部と、液体とキャリアガスとを混合し得られる混合物を粉体流路２０２内に存在するトナー母粒子に向けて噴射し、液体の液滴をトナー母粒子に噴霧する二流体ノズル２０３ａと、二流体ノズル２０３ａに所定量の液体を供給する送液ポンプと、噴霧液体に超音波振動を与える超音波振動子２０３ｂとを備える。
【００６４】
キャリアガスとしては、圧縮エアなどを用いることができる。送液ポンプによって一定流量で噴霧手段２０３に送液され、噴霧手段２０３により噴霧された液体はガス化し、トナー母粒子表面にガス化した液体が展延する。これによってトナー母粒子が可塑化する。
【００６５】
二流体ノズル２０３ａは、粉体流路２０２の外壁に形成される開口に挿通されて設けられる。
【００６６】
本実施形態において、噴霧手段２０３の噴霧液体貯留部は、図示しない回転羽根を備える攪拌手段を含む。これにより、噴霧液体は攪拌された状態で貯留され、架橋樹脂微粒子が分散された適量の噴霧液体が送液ポンプによって二流体ノズル２０３ａに供給されるため、ノズルの目詰りを防止することができる。また、架橋樹脂微粒子が分散された噴霧液体が、一定流量で二流体ノズル２０３ａに送られ、粉体流路２０２内に噴霧されることによって、粉体流路内の噴霧液体濃度が安定するため、トナー表面における架橋樹脂微粒子の占有率の制御が可能となる。
【００６７】
図４は、二流体ノズル２０３ａの外側に超音波振動子２０３ｂを設けたノズルの正面図である。超音波振動子２０３ｂを駆動させることにより、二流体ノズル２０３ａ内に送られた噴霧液体に超音波振動を付与し、架橋樹脂微粒子を十分に分散させることができ、ノズルの目詰りを防止することができる。超音波振動子２０３ｂとしては、公知の超音波振動子が使用できる。本実施形態では日本特殊陶業株式会社製超音波振動子（タイプ：Ｄ４５２０）を使用している。
【００６８】
（温度調整用ジャケット）
温度調整手段である図示しない温度調整用ジャケットは、粉体流路２０２の外側の少なくとも一部に設けられ、ジャケット内部の空間に冷却媒または加温媒を通して粉体流路２０２内および回転撹拌手段２０４を所定の温度に調整する。これによって、粉体流路内および回転撹拌手段の外側の温度をトナー母粒子が軟化変形しない温度以下に制御することができる。
【００６９】
本実施形態において、温度調整用ジャケットは、粉体流路２０２の外側全体に設けられることが好ましい。これによって、過度の温度上昇によるトナー母粒子の粉体流路２０２内壁への付着を防止でき、粉体流路２０２内が狭くなることを回避できる。その結果、トナー母粒子表面に架橋樹脂微粒子が均一に固定されたトナーを高い収率で製造することができる。
【００７０】
（粉体投入部および粉体回収部）
粉体流路２０２の粉体流過部２０９には、粉体投入部２０６と、粉体回収部２０７とが接続される。図５は、粉体投入部２０６および粉体回収部２０７まわりの構成を示す側面図である。
【００７１】
粉体投入部２０６は、トナー母粒子を供給する図示しないホッパと、ホッパと粉体流路２０２とを連通する供給管２１２と、供給管２１２に設けられる電磁弁２１３とを備える。ホッパから供給されるトナー母粒子は、電磁弁２１３によって供給管２１２内の流路が開放されている状態において、供給管２１２を介して粉体流路２０２に供給される。粉体流路２０２に供給されるトナー母粒子は、回転撹拌手段２０４による撹拌によって、一定の粉体流動方向に流過する。また電磁弁２１３によって供給管２１２内の流路が閉鎖されている状態においては、トナー母粒子は粉体流路２０２に供給されない。
【００７２】
粉体回収部２０７は、回収タンク２１５と、回収タンク２１５と粉体流路２０２とを連通する回収管２１６と、回収管２１６に設けられる電磁弁２１７とを備える。電磁弁２１７により回収管２１６内の流路が開放されている状態において、粉体流路２０２を流過するトナー粒子は回収管２１６を介して回収タンク２１５に回収される。また電磁弁２１７により回収管２１６内の流路が閉鎖されている状態においては、粉体流路２０２を流過するトナー粒子は回収されない。
【００７３】
上述のようなトナーの製造装置２０１を用いる架橋樹脂微粒子固着工程Ｓ３は、温度調整工程Ｓ３ａと、噴霧工程Ｓ３ｂと、架橋樹脂微粒子固定化工程Ｓ３ｃと、回収工程Ｓ３ｄとを含む。噴霧工程Ｓ３ｂと架橋樹脂微粒子固定化工程Ｓ３ｃとは連続して実施されることが好ましい。
【００７４】
（３）−１  温度調整工程Ｓ３ａ
温度調整工程Ｓ３ａでは、回転撹拌手段２０４を回転させながら、粉体流路２０２内および回転撹拌手段２０４をこれらの外側に配設した温度調整用ジャケットに媒体を通じて所定の温度に調整する。これによって粉体流路２０２内の温度を、後述する噴霧工程Ｓ３ｂで投入されるトナー母粒子が軟化変形しない温度以下に制御できる。
【００７５】
（３）−２  噴霧工程Ｓ３ｂ
噴霧工程Ｓ３ｂでは、回転撹拌手段２０４の回転軸部材２１８が回転している状態で、粉体投入部２０６からトナー母粒子を粉体流路２０２に供給し、流動状態にあるトナー母粒子に、噴霧液体を噴霧手段２０３からキャリアガスにより噴霧する。これにより、トナー母粒子表面に架橋樹脂微粒子が付着した架橋樹脂微粒子付着トナーが形成される。
【００７６】
粉体流路２０２に供給されたトナー母粒子は、回転撹拌手段２０４によって撹拌され、粉体流路２０２の粉体流過部２０９を矢符２１４方向に流動する。噴霧液体の噴霧は、粉体流路２０２においてトナー母粒子の流動速度が安定してから開始することが好ましい。これによって、トナー母粒子に噴霧液体を均一に噴霧することができるので、トナー母粒子表面に架橋樹脂微粒子を均一に付着させることができる。
【００７７】
噴霧手段２０３の二流体ノズルの軸線方向である液体噴霧方向と、粉体流路２０２においてトナー母粒子の流動方向である粉体流動方向との成す角度θは、０°以上４５°以下であることが好ましい。θがこのような範囲内であると、液体の液滴が粉体流路２０２内壁で反跳することが防止され、架橋樹脂微粒子が付着したトナー母粒子の収率をさらに向上させることができる。角度θが４５°を超えると、液体の液滴が粉体流路２０２内壁で反跳し、液体が滞留しやすくなり、トナー粒子の凝集が発生して収率が悪化する。
【００７８】
また噴霧手段２０３によって噴霧した液体の拡がり角度φは、２０°以上９０°以下であることが好ましい。拡がり角度φがこの範囲から外れると、トナー母粒子に対する噴霧液体の均一な噴霧が困難となるおそれがある。
【００７９】
噴霧手段２０３から噴霧された揮発性液体は、貫通孔２２１を通って粉体流路２０２外へ排出される。粉体流路２０２外へ排出されるガス化した揮発性液体の通路となるガス排出部２２３には、濃度センサ２２２が配設されている。濃度センサ２２２で測定されるガス化した揮発性液体の濃度は、揮発性液体の乾燥速度、トナー母粒子同士の凝集防止性、生産性などを考慮して、５％以下程度に調整されることが好ましい。これによって、揮発性液体の乾燥速度を充分に大きくすることができるので、未乾燥の揮発性液体が残存している架橋樹脂微粒子付着トナー同士が付着することを防止でき、架橋樹脂微粒子付着トナーの凝集を防止することができる。
【００８０】
また、粉体流路２０２外へ排出される排出エア流量は、キャリアガス流量と、軸受けの保護のために回転軸部から装置内に送る保護エア流量との合計量である。排出エア流量は、粉体流路２０２内に供給されるキャリアガスの供給量により変化する。本実施形態では、排出エア流量は、１０〜７０Ｌ／ｍｉｎとなるよう調整されるのが好ましい。排出エア流量が１０Ｌ／ｍｉｎ未満であると、粉体流路２０２内におけるガス化した揮発性液体の濃度が高くなり、トナー母粒子の可塑化が進むため、トナー母粒子同士の凝集が発生し、トナーの収率が低下する。また、排出エア流量が７０Ｌ／ｍｉｎを超えると、キャリアガスと共にトナー粒子が粉体流路２０２外に排出されるため、トナーの収率が低下する。
【００８１】
（３）−３  架橋樹脂微粒子固定化工程Ｓ３ｃ
架橋樹脂微粒子固定化工程Ｓ３ｃでは、架橋樹脂微粒子付着トナーの架橋樹脂微粒子がトナー母粒子表面に半埋没化するまで、所定の温度で回転撹拌手段２０４の撹拌を続け、トナー母粒子表面に架橋樹脂微粒子を固定化し、架橋樹脂微粒子固着トナーとする。
【００８２】
（３）−４  回収工程Ｓ３ｄ
回収工程Ｓ３ｄでは、回転撹拌手段２０４の回転を停止し、粉体回収部２０７から架橋樹脂微粒子固着トナーを装置外に排出し回収する。
【００８３】
このようなトナーの製造装置２０１としては、上記の構成に限定されることなく、種々の変更が可能である。たとえば、温度調整用ジャケットは粉体流過部２０９と撹拌部２０８との外側の全面に設けられてもよく、粉体流過部２０９または撹拌部２０８の外側の一部に設けられてもよい。粉体流過部２０９と撹拌部２０８との外側の全面に温度調整用ジャケットを設けた場合、トナー母粒子の粉体流路２０２内壁への付着をより確実に防止することができる。
【００８４】
また、トナーの製造装置は、市販の撹拌装置と噴霧手段とを組合せて構成することもできる。粉体流路および回転撹拌手段を備える市販の撹拌装置としては、たとえば、ハイブリダイゼーションシステム（商品名、株式会社奈良機械製作所製）などが挙げられる。このような撹拌装置内に液体噴霧ユニットを取付けることによって、この撹拌装置を本発明のトナーの製造方法に用いるトナーの製造装置として用いることができる。
【００８５】
（４）外添工程Ｓ４
外添工程Ｓ４では、回収した架橋樹脂微粒子固着トナーに外添剤を添加し、ヘンシェルミキサなどの気流混合機で混合することにより、外添トナーを調製する。
【００８６】
外添剤としては公知のものを使用でき、たとえば、シリカ、酸化チタン、アルミナ、酸化セリウム、酸化亜鉛、酸化スズ、酸化ジルコニウムなどが挙げられる。これらの中でも、流動性向上、摩擦帯電性向上、耐熱性改善、長期保存性改善、クリーニング特性改善および感光体表面磨耗特性制御の点で優れるシリカ、アルミナおよび酸化チタンが特に好ましい。またこれらは、シリコンオイル、シランカップリング剤、ヘキサメチルジシラザン（ＨＭＤＳ）などの疎水化処理剤で表面処理されることがより好ましい。外添剤の１次粒子の個数平均粒径は、５ｎｍ以上１００ｎｍ以下であることが好ましい。また、外添剤の使用量は、架橋樹脂微粒子固着トナー１００重量部に対して１〜１０重量部であることが好ましい。
【実施例】
【００８７】
以下に実施例および比較例を挙げ、本発明を具体的に説明する。以下において、「部」および「％」は特に断らない限りそれぞれ「重量部」および「重量％」を意味する。実施例および比較例における結着樹脂およびトナー母粒子のガラス転移温度、結着樹脂の軟化温度、離型剤の融点、トナー母粒子の体積平均粒子径、トナー表面における架橋樹脂微粒子の占有率は以下のようにして測定した。
【００８８】
［結着樹脂およびトナー母粒子のガラス転移温度］
示差走査熱量計（商品名：ＤＳＣ２２０、セイコー電子工業株式会社製）を用い、日本工業規格（ＪＩＳ）Ｋ７１２１−１９８７に準じ、試料１ｇを昇温速度毎分１０℃で加熱してＤＳＣ曲線を測定した。得られたＤＳＣ曲線のガラス転移に相当する吸熱ピークの高温側のベースラインを低温側に延長した直線と、ピークの立ち上がり部分から頂点までの曲線に対して勾配が最大になるような点で引いた接線との交点の温度をガラス転移温度（Ｔｇ）として求めた。
【００８９】
［結着樹脂の軟化温度］
流動特性評価装置（商品名：フローテスターＣＦＴ−１００Ｃ、株式会社島津製作所製）を用い試料１ｇを昇温速度毎分６℃で加熱し、荷重２０ｋｇｆ／ｃｍ２（９．８×１０５Ｐａ）を与えてダイ（ノズル口径１ｍｍ、長さ１ｍｍ）から試料の半分量が流出したときの温度を求め、軟化温度（Ｔｍ）とした。
【００９０】
［離型剤の融点］
示差走査熱量計（商品名：ＤＳＣ２２０、セイコー電子工業株式会社製）を用い、試料１ｇを温度２０℃から昇温速度毎分１０℃で２００℃まで昇温させ、次いで２００℃から２０℃に急冷させる操作を２回繰返し、ＤＳＣ曲線を測定した。２回目の操作で測定したＤＳＣ曲線の融解に相当する吸熱ピークの温度を離型剤の融点とした。
【００９１】
［トナー母粒子の体積平均粒子径］
電解液（商品名：ＩＳＯＴＯＮ−ＩＩ、ベックマン・コールター社製）５０ｍｌに、試料２０ｍｇおよびアルキルエーテル硫酸エステルナトリウム１ｍｌを加え、超音波分散器（商品名：卓上型２周波超音波洗浄器ＶＳ−Ｄ１００、アズワン株式会社製）を用い周波数２０ｋＨｚで３分間分散処理し、測定用試料とした。この測定用試料について、粒度分布測定装置（商品名：ＭｕｌｔｉｓｉｚｅｒＩＩＩ、ベックマン・コールター社製）を用い、アパーチャ径：１００μｍ、測定粒子数：５００００カウント条件下で測定を行い、試料粒子の体積粒度分布から体積平均粒子径を求めた。
【００９２】
［トナー表面における架橋樹脂微粒子の占有率］
トナー表面における架橋樹脂微粒子の占有率は、トナー母粒子表面全体に対する架橋樹脂微粒子の占有率を、架橋樹脂微粒子固着トナーのＳＥＭ像を画像解析することにより以下の式によって求めた。
架橋樹脂微粒子による占有面積／トナー母粒子表面の面積  ×  １００（％）
【００９３】
（実施例１）
〔トナー母粒子作製工程Ｓ１〕
ポリエステル樹脂（商品名：ダイヤクロン、三菱レイヨン株式会社製、ガラス転移温度５５℃、軟化温度１３０℃）                                          １００部
Ｃ．Ｉ．Ｐｉｇｍｅｎｔ  Ｂｌｕｅ  １５：３                        ７．５部
離型剤（カルナウバワックス、融点８２℃）                          ７．５部
帯電制御剤（商品名：ボントロンＥ８４、オリエント化学工業株式会社製）
２．０部
【００９４】
上記の原料を、ヘンシェルミキサ（商品名：ＦＭ２０Ｃ、三井鉱山株式会社製）により前混合した後、二軸押出混練機（商品名：ＰＣＭ６５、株式会社池貝製）にて溶融混練した。この溶融混練物をカッティングミル（商品名：ＶＭ−１６、オリエント株式会社製）で粗粉砕した後、ジェットミル（ホソカワミクロン株式会社製）により微粉砕し、さらに風力分級機（ホソカワミクロン株式会社製）で分級し、体積平均粒径６．５μｍ、ガラス転移温度５６℃のトナー母粒子Ａを作製した。
【００９５】
〔噴霧液体調製工程Ｓ２〕
揮発性液体：エタノール（分子量４６．１、沸点７８．３℃）          １００部
架橋樹脂微粒子：メラミン粒子（平均一次粒径０．２μｍ）              １０部
【００９６】
上記の原料を、ホモジナイザー（商品名：ポリトロンＰＴ−ＭＲ３１００、キネマティカ社製）を用いて８０００ｒｐｍで５分間攪拌混合し、噴霧液体Ａを調製した。
【００９７】
〔架橋樹脂微粒子固着工程Ｓ３〕
図２に示す装置に準ずるハイブリダイゼーションシステム（商品名：ＮＨＳ−１型、株式会社奈良機械製作所製）に、二流体ノズルを取付けた装置によって、トナー母粒子Ａを撹拌、流動させ、そこへ噴霧液体Ａを噴霧した。
【００９８】
液体噴霧ユニットとしては、定量送液が可能となるよう、回転羽根を備える円筒形の噴霧液体貯留槽に送液ポンプ（商品名：ＳＰ１１−１２、株式会社フロム製）と二流体ノズルを接続したものを使用した。二流体ノズルの取付け角度は、液体噴霧方向と、トナー母粒子流動方向とのなす角度が平行（０°）となるように設定した。また、超音波振動子（日本特殊陶業株式会社製、タイプ：Ｄ４５２０）に３００Ｗの電力を連続的に供給した。
【００９９】
液体の噴霧速度および液体ガス排出速度は、市販のガス検知器（商品名：ＸＰ−３１１０、新コスモス電機株式会社製）を用いて観察した。
【０１００】
温度調整用ジャケットは、粉体流過部および撹拌部壁面の全面に設けた。粉体流路には温度センサを取り付け、粉体流過部および撹拌部の温度が５５℃となるよう調整した。回転撹拌手段の最外周における周速度を５０ｍ／ｓｅｃとした。
【０１０１】
回転撹拌装置の粉体流路内（内容積２６．７９Ｌ）に、トナー母粒子Ａを０．４Ｌ（４５０ｇ）投入し、流動させた状態で、噴霧液体Ａを、噴霧速度５ｇ／ｍｉｎ、キャリアガスのエア流量５０Ｌ／ｍｉｎで１５分間噴霧し、トナー母粒子Ａ表面に架橋樹脂微粒子としてメラミン粒子を付着させた。このとき装置内へ送るエア流量は、回転軸部から装置内に送るエア流量を５Ｌ／ｍｉｎに調節し、二流体ノズルからのエア流量と合計して５５Ｌ／ｍｉｎとした。
【０１０２】
その後、噴霧液体Ａの噴霧を停止して、エタノールを、噴霧速度０．５ｇ／ｍｉｎ、キャリアガスのエア流量１０Ｌ／ｍｉｎで８分間噴霧した。このとき装置内へ送るエア流量は、回転軸部から装置内に送るエア流量を５Ｌ／ｍｉｎに調節し、二流体ノズルからのエア流量と合計して１５Ｌ／ｍｉｎとした。
【０１０３】
エタノール噴霧を停止した後５分間撹拌し、トナー表面における架橋樹脂微粒子の占有率８．２％の架橋樹脂微粒子固着トナーＡを得た。
【０１０４】
〔外添工程Ｓ４〕
回収した架橋樹脂微粒子固着トナーＡ１００部と、小粒径疎水性シリカ粒子（外添剤、商品名：ＲＸ−２００、日本アエロジル株式会社製、平均一次粒径１２ｎｍ）１．０部とをヘンシェルミキサ（商品名：ＦＭ２０Ｃ、三井鉱山株式会社製）に投入し、攪拌羽根の最外周における周速度２０ｍ／ｓｅｃで３分間攪拌し、実施例１のトナーＡを得た。
【０１０５】
（実施例２）
架橋樹脂微粒子固着工程Ｓ３において、噴霧液体Ａの噴霧時間を１５分から２５分に変更した以外は実施例１と同様にして、実施例２のトナー（トナー表面における架橋樹脂微粒子の占有率１４．１％）を得た。
【０１０６】
（実施例３）
噴霧液体調製工程Ｓ２において、平均一次粒径０．２μｍのメラミン粒子の代わりに、平均一次粒径０．１μｍのメラミン粒子を用い、架橋樹脂微粒子固着工程Ｓ３において噴霧液体Ａの噴霧時間を１５分から１０分に変更した以外は実施例１と同様にして、実施例３のトナー（トナー表面における架橋樹脂微粒子の占有率８．３％）を得た。
【０１０７】
（実施例４）
噴霧液体調製工程Ｓ２において、平均一次粒径０．２μｍのメラミン粒子の代わりに、平均一次粒径２．０μｍのメラミン粒子を用い、架橋樹脂微粒子固着工程Ｓ３において噴霧液体Ａの噴霧時間を１５分から２５分に変更した以外は実施例１と同様にして、実施例４のトナー（トナー表面における架橋樹脂微粒子の占有率８．２％）を得た。
【０１０８】
（実施例５）
噴霧液体調製工程Ｓ２において、平均一次粒径０．２μｍのメラミン粒子の代わりに、平均一次粒径０．０８μｍのメラミン粒子を用い、架橋樹脂微粒子固着工程Ｓ３において噴霧液体Ａの噴霧時間を１５分から７分に変更した以外は実施例１と同様にして、実施例５のトナー（トナー表面における架橋樹脂微粒子の占有率８．３％）を得た。
【０１０９】
（実施例６）
噴霧液体調製工程Ｓ２において、平均一次粒径０．２μｍのメラミン粒子の代わりに、平均一次粒径２．２μｍのメラミン粒子を用い、架橋樹脂微粒子固着工程Ｓ３において噴霧液体Ａの噴霧時間を１５分から３５分に変更した以外は実施例１と同様にして、実施例６のトナー（トナー表面における架橋樹脂微粒子の占有率８．２％）を得た。
【０１１０】
（実施例７）
架橋樹脂微粒子固着工程Ｓ３において、噴霧液体Ａの噴霧時間を１５分から５分に変更した以外は実施例１と同様にして、実施例７のトナー（トナー表面における架橋樹脂微粒子の占有率０．０８％）を得た。
【０１１１】
（実施例８）
架橋樹脂微粒子固着工程Ｓ３において、噴霧液体Ａの噴霧時間を１５分から３０分に変更した以外は実施例１と同様にして、実施例８のトナー（トナー表面における架橋樹脂微粒子の占有率１５．９％）を得た。
【０１１２】
（実施例９）
噴霧液体調製工程Ｓ２において、平均一次粒径０．２μｍのメラミン粒子の代わりに、平均一次粒径０．２μｍの架橋アクリル粒子を用いた以外は実施例１と同様にして、実施例９のトナー（トナー表面における架橋樹脂微粒子の占有率８．４％）を得た。
【０１１３】
（実施例１０）
架橋樹脂微粒子固着工程Ｓ３において、噴霧液体Ａの噴霧時間を１５分から１０分に変更した以外は実施例１と同様にして、実施例１０のトナー（トナー表面における架橋樹脂微粒子の占有率５．１％）を得た。
【０１１４】
（実施例１１）
架橋樹脂微粒子固着工程Ｓ３において、噴霧液体Ａの噴霧時間を１５分から２０分に変更した以外は実施例１と同様にして、実施例１１のトナー（トナー表面における架橋樹脂微粒子の占有率１２．１％）を得た。
【０１１５】
（実施例１２）
噴霧液体調製工程Ｓ２において、平均一次粒径０．２μｍのメラミン粒子の代わりに、平均一次粒径１.０μｍのメラミン粒子を用い、架橋樹脂微粒子固着工程Ｓ３において噴霧液体Ａの噴霧時間を１５分から３０分に変更した以外は実施例１と同様にして、実施例１２のトナー（トナー表面における架橋樹脂微粒子の占有率８．５％）を得た。
【０１１６】
（比較例１）
実施例１と同様にして作製したトナー母粒子Ａ１００部と、平均一次粒径０．２μｍのメラミン粒子１．０部とをヘンシェルミキサ（商品名：ＦＭ２０Ｃ、三井鉱山株式会社製）に投入し、攪拌羽根の最外周における周速度２０ｍ／ｓｅｃで３分間攪拌し、比較例１のトナー（トナー表面における架橋樹脂微粒子の占有率８．２％）を得た。
【０１１７】
（比較例２）
噴霧液体調製工程Ｓ２において、平均一次粒径０．２μｍのメラミン粒子の代わりに、平均一次粒径０．２μｍの非架橋アクリル粒子を用いた以外は実施例１と同様にして、比較例２のトナー（トナー表面における架橋樹脂微粒子の占有率８．０％）を得た。
【０１１８】
（比較例３）
噴霧液体調製工程Ｓ２において、平均一次粒径０．２μｍのメラミン粒子の代わりに、平均一次粒径０．２μｍのシリカ粒子を用いた以外は実施例１と同様にして、比較例３のトナー（トナー表面における樹脂微粒子の占有率８．４％）を得た。
【０１１９】
得られた実施例１〜１２および比較例１〜３のトナーについて、以下の方法で評価した。評価用画像形成装置として、デジタルフルカラー複合機（商品名：ＡＲ−Ｃ２６０、シャープ株式会社製、非磁性一成分現像方式；金属規制ブレード利用）を使用し、２０ｋ枚の印字テストを実施した。
【０１２０】
［耐トナー凝集性］
２０ｋ枚の印字テスト後の、画像の白筋および規制ブレードにおけるトナーの融着の有無を観察し、以下の基準で評価した。
◎（良好）：画像上に白筋がなく、トナーの融着もない
○（可）：画像上に白筋はないが、ごく僅かなトナーの融着あり
×（不良）：画像上に白筋があり、トナーの融着もある
【０１２１】
［かぶり］
実施例１〜１２および比較例１〜３で得られたトナーを上記画像形成装置にセットし、２０ｋ枚の印字前後の非画像部についてマクベス社の反射濃度計を用いて濃度を測定した。以下のようにしてかぶり濃度を算出し、かぶりを評価した。
かぶり濃度＝（印字後の非画像部の濃度）−（印字前の非画像部の濃度）
◎（良好）：かぶり濃度が０．００５以下
○（可）：かぶり濃度が０．００５より大きく０．０１０未満
×（不良）：かぶり濃度が０．０１０以上
【０１２２】
［定着性］
実施例１〜１２および比較例１〜３で得られたトナーを上記画像形成装置にセットし、トナー付着量が０．４ｍｇ／ｃｍ２になるよう印字した、一辺が２ｃｍのベタ画像を作成した。ベタ画像の表面を学振式堅牢度試験機（砂消しゴムに１ｋｇの加重をしたもの）により、３往復摩擦し、摩擦の前後の画像についてマクベス社の反射濃度計を用いて像濃度を測定し，以下のようにして定着率を算出し、定着性を評価した。
定着率（％）＝（摩擦後の像濃度／摩擦前の像濃度）×１００
◎（良好）：定着率が８５％以上
○（可）：定着率が７５％以上８５％未満
×（不良）：定着率が７５％未満
実施例１〜１２および比較例１〜３のトナーおよび各トナーの評価結果を表１に示す。
【０１２３】
【表１】
2011070035.tif 000003
【０１２４】
実施例１〜１２のトナーは、いずれの評価結果も良好または可であった。比較例１〜３のトナーは、定着性は良好であったが、耐トナー凝集性およびかぶりの評価が不良となった。このことは、比較例１のトナーでは、架橋樹脂微粒子をエタノールに分散させずに添加したためであり、比較例２，３のトナーでは、架橋樹脂微粒子を用いなかったことが原因であると考えられる。
【符号の説明】
【０１２５】
２０１  トナーの製造装置
２０２  粉体流路
２０３  噴霧手段
２０４  回転撹拌手段
２０６  粉体投入部
２０７  粉体回収部
２２０  撹拌羽根
【図１】
2011070035.tif 000004
【図２】
2011070035.tif 000005
【図３】
2011070035.tif 000006
【図４】
2011070035.tif 000007
【図５】
2011070035.tif 000008